(57)【特許請求の範囲】
【請求項１】
平均粒度1μm〜10μmの少なくとも1種の希土類酸化物粉末、平均粒度1μm〜150μmの少なくとも1種のB粉末またはB合金粉末あるいはその両方、ならびに平均粒度200μm〜400μmのFe粉末を、R12at%〜20at%、B4at%〜20at%、Fe65at%〜81at%を主成分とする磁石組成になる如く配合混合後、Ca還元拡散法にて磁石粉末を得た後、前記粉末を水素化処理して、R2Fe14B相を主相とする粒子径が200μm〜400μmの特定の結晶方位を有した単一粒子が全体の80%以上を占め、残部は粒子径が250μm〜500μmの特定の結晶方位を有した単一粒子の凝集した粒子からなる粉末を得ることを特徴とする異方性ボンド磁石用原料粉末の製造方法。
【発明の詳細な説明】
【0001】
【産業上の利用分野】
この発明は、R-Fe-B系異方性ボンド磁石用原料粉末の製造方法に係り、Ca還元拡散法において、特に出発原料のFe粉末の平均粒度を従来より大きな特定径にして、所定の磁石組成に配合混合後、Ca還元粉を得た後、これを水素化処理、脱水素処理することにより、ほとんどが200μm〜400μmのR2Fe14B相の特定の結晶方位を有した単一粒子からなるすぐれた磁気的異方性を示すボンド磁石用原料粉末を得ることを特徴とする、異方性ボンド磁石用原料粉末の製造方法に関する。
【０００２】
【従来の技術】
Ｒ−Ｆｅ−Ｂ系焼結磁石用原料粉末の製造方法として、従来のＣａ還元拡散法は、特開昭５９−２１９４０４号、特開昭６１−６０８０１号に示されるように、平均粒度１〜１０μｍの希土類元素の酸化物、及びＢ源、Ｆｅ源として、平均粒度１〜１５０μｍの所要の金属粉末を、所定の磁石組成に配合混合後、還元剤として特定量の金属Ｃａ，ＣａＨ2を用いて、所定の還元温度にて還元後、反応生成物を水中に投入して反応副生成物を除去して得られていた。
【０００３】
また最近、従来のＣａ還元拡散法により得られた粉末あるいは前記粉末を熱処理後、特定の雰囲気、温度条件にて加熱して、水素処理した後、特定のＨ2分圧の雰囲気、温度条件にて、脱Ｈ2処理する水素化処理を行い、再結晶化することにより結晶の微細化を図り、磁気特性を改善する方法が提案（特開平２−４９０１号）されている。
【０００４】
【発明が解決しようとする課題】
従来のＣａ還元拡散法にて製造した粉末を水素化処理して得られた粉末は、結晶粒径が０．５μｍ〜５０μｍのＲ2Ｆｅ14Ｂ相を主相とする粒子が凝集して形成された粒子径が１μｍ〜１５０μｍの凝集粒子からなり、その結晶方位は粒子内でさまざまな方向を持っており、磁気異方性のすぐれた粉末を得るためには、さらにこの凝集粒子を粉砕する必要があり、また粉砕にて粉末が微細になるため酸化し易く、また、ボンド磁石化工程において、成形性が悪いため、磁気特性のすぐれた緻密な異方性ボンド磁石を得ることができなかった。
【０００５】
この発明は、R-Fe-B系磁石用原料粉末の製造方法として一般的なCa還元拡散法にて製造した粉末を水素化処理して得られた粉末における問題点を解消し、凝集粒子が少なくそれを粉砕する必要がなく、また、酸化し難く、ボンド磁石化工程での成形性が良好で高密度化でき、高磁気特性が得られる異方性ボンド磁石用原料粉末の製造方法の提供を目的としている。
【０００６】
【課題を解決するための手段】
発明者は、酸化し難く、すぐれた磁気特性を有し、成形性にすぐれた異方性ボンド磁石用原料粉末の製造方法について、種々検討した結果、Ｃａ還元拡散法における出発原料の中、主体となるＦｅ粉末の平均粒度を従来のＦｅ粉末の平均粒度より著しく大きくすること、並びに水素化処理を併用することにより、得られた粉末は特定の組成を有し、Ｒ2Ｆｅ14Ｂを主相とする粒子径が２００μｍ〜４００μｍの特定の結晶方位を有した単一粒子が全体の８０％以上を占め、残部は前記粒子が凝集した粒子からなり、磁気特性の改善向上と共に、粒子径が大きくなるために粉砕工程が不要で酸化し難く、また、ボンド磁石製造時の成形性改善に極めて有効であることを知見し、この発明を完成した。
【０００７】
すなわち、この発明は、
R(R:Yを含む希土類元素の少なくとも1種)12.0at%〜20at%、B4at%〜20at%、Fe65at%〜81at%を主成分とする粉末が、R2Fe14B相を主相とする粒子径200μm〜400μmの特定の結晶方位を有した単一粒子が全体の80%以上を占め、残部が粒子径250μm〜500μmの特定の結晶方位を有した単一粒子の凝集粒子からなることを特徴とする異方性ボンド磁石用原料粉末を得る製造方法である。
【0008】
この発明は、
平均粒度1μm〜10μmの少なくとも1種の希土類酸化物粉末、平均粒度1μm〜150μmの少なくとも1種のB粉末またはB合金粉末あるいはその両方、ならびに平均粒度200μm〜400μmのFe粉末を、R12at%〜20at%、B4at%〜20at%、Fe65at%〜81at%を主成分とする磁石組成になる如く配合混合後、Ca還元拡散法にて磁石粉末を得た後、前記粉末を水素化処理して、R2Fe14B相を主相とする粒子径が200μm〜400μmの特定の結晶方位を有した単一粒子が全体の80%以上を占め、残部は粒子径が250μm〜500μmの特定の結晶方位を有した単一粒子の凝集した粒子からなる粉末を得ることを特徴とする異方性ボンド磁石用原料粉末の製造方法である。
【０００９】
組成限定理由
この発明の異方性ボンド磁石用原料粉末に含有される希土類元素Ｒはイットリウム（Ｙ）を包含し、軽希土類及び重希土類を含有する希土類元素である。Ｒとしては、軽希土類をもって足り、特にＮｄ，Ｐｒが好ましい。また、通常Ｒのうち１種をもって足りるが、実用上は２種以上の混合物（ミッシュメタル、ジジムなど）を入手上の便宜等の理由により用いることができ、Ｓｍ，Ｙ，Ｌａ，Ｃｅ，Ｇｄ等は他のＲ、特にＮｄ，Ｐｒなどとの混合物として用いることができる。なお、このＲは純希土類元素でなくてもよく、工業上入手可能な範囲で製造上不可避な不純物を含有するもので差し支えない。
Ｒは、Ｒ−Ｆｅ−Ｂ系永久磁石を製造する合金粉末の必須元素であって、１２ａｔ％未満では高磁気特性、特に高保磁力が得られず、２０ａｔ％を越えると残留磁束密度（Ｂｒ）が低下して、すぐれた特性の永久磁石が得られない。よって、Ｒは１２ａｔ％〜２０ａｔ％の範囲とする。好ましくはＲは１２ａｔ％〜１５ａｔ％である。
【００１０】
Ｂは、Ｒ−Ｆｅ−Ｂ系永久磁石を製造する合金粉末の必須元素であって、４ａｔ％未満では高い保磁力（ｉＨｃ）は得られず、２０ａｔ％を越えると残留磁束密度（Ｂｒ）が低下するため、すぐれた永久磁石が得られない。よって、Ｂは４ａｔ％〜２０ａｔ％の範囲とする。好ましくはＢは５ａｔ％〜７ａｔ％である。
【００１１】
Ｆｅは，Ｒ−Ｆｅ−Ｂ系永久磁石を製造する合金粉末の基幹元素であって、６５ａｔ％未満では残留磁束密度（Ｂｒ）が低下し、８１％ａｔを越えると高い保磁力が得られないので、Ｆｅは６５ａｔ％〜８１ａｔ％に限定する。好ましくはＦｅは７０ａｔ％〜７８ａｔ％である。
また、Ｆｅの一部をＣｏ，Ｎｉの１種または２種で置換する理由は、永久磁石の温度特性を向上させる効果及び耐食性を向上させる効果が得られるためであるが、Ｃｏ，Ｎｉの１種または２種はＦｅの５０％を越えると高い保磁力が得られず、すぐれた永久磁石が得られない。よって、Ｃｏ，ＮｉはＦｅの５０％を上限とする。
【００１２】
また、この発明による合金粉末は、上述のＲ，Ｂ，Ｆｅの他、工業的生産上不可避的不純物の存在を許容できるが、Ｂの一部を４．０ａｔ％以下のＣ、３．５ａｔ％以下のＰ、２．５ａｔ％以下のＳ、３．５ａｔ％以下のＣｕのうち少なくとも１種、合計量で４．０ａｔ％以下で置換することにより、磁石合金の製造性改善、低価格化が可能である。
さらに、前記Ｒ，Ｂ，Ｆｅ合金粉末あるいはＣｏを含有するＲ−Ｆｅ−Ｂ合金粉末に、９．５ａｔ％以下のＡｌ、４．５ａｔ％以下のＴｉ、９．５ａｔ％以下のＮｂ、１０．５ａｔ％以下のＴａ、５．５ａｔ％以下のＧａ、９．５ａｔ％以下のＭｏ、９．５ａｔ％以下のＷ、２．５ａｔ％以下のＳｂ、７ａｔ％以下のＧｅ、３．５ａｔ％以下のＳｎ、５．５ａｔ％以下のＺｒ、５．５ａｔ％以下のＨｆのうち少なくとも１種を添加含有させることにより、永久磁石の高保磁力が可能になる。
【００１３】
この発明のＲ−Ｂ−Ｆｅ系ボンド磁石用原料粉末において、結晶相は主相が正方晶であることが不可欠である。
この発明の原料粉末の特定の結晶方位を有した単一粒子は、図１の偏光顕微鏡（倍率１９０倍）による磁区観察写真に明らかなように、特定の結晶方位２を有した単一粒子１からなっており、これらは特定組成のＲ2Ｆｅ14Ｂ相を主相とする粒子径が２００μｍ〜４００μｍからなり、粉末全体の８０％以上を占めるが、特定の結晶方位を有した単一粒子の粒子径が２００μｍ未満では、図２の偏光顕微鏡（倍率１９０倍）による磁区観察写真に明らかなように、特定の結晶方位２を有した単一粒子１が凝集した粒子３の存在割合が増加し、かつ酸化し易く、ボンド磁石の成形性が悪いため磁気特性が低下して好ましくなく、また、４００μｍを超えると還元時の拡散反応が十分でない場合が多く、α−Ｆｅ相が粉末中に残り、ｉＨｃが低下し、角型性が低下するため好ましくない。
また、粉末全体の２０％未満が上記の単一粒子が凝集した粒子からなるが、凝集した粒子の粒径が２５０μｍ未満では単一粒子の粒径との関係上、２５０μｍ未満とはならない。４００μｍを超えると成型時の密度が低下して、異方性ボンド磁石にすることが困難であるため好ましくない。
【００１４】
製造方法
この発明において、Ｃａ還元拡散法における出発原料において、希土類酸化物の平均粒度が１μｍ未満、Ｂ源の金属粉または合金粉の平均粒度が１μｍ未満では反応生成物を水中投入し、スラリー状となし、撹拌、うわずみ液を除去する際に、生成合金粉末の一部から流出して、歩留り低下を招来し、また得られた合金粉末の粒度が小さすぎるため、合金粉末中に含有酸素量が増大し、磁気特性の低下を招来する。また、希土類酸化物の平均粒度が１０μｍを超え、Ｂ源の金属粉または合金粉の平均粒度が１５０μｍを超えると還元時の拡散反応が十分でなく、組成的に不均一な粒子となるので好ましくない。
この発明の特徴であるＦｅ粉末の平均粒度限定理由は、２５０μｍ未満では得られる粉末が０．５〜５０μｍのＲ2Ｆｅ14Ｂ相粉末（単一粒子）が凝集してしまい、これが磁気的異方性を低下させる。５００μｍを超えると、還元時の拡散反応が十分でなく、α−Ｆｅ相が粉末に残り、ｉＨｃが低下し、角型性が低下する。従って、Ｆｅ粉末の平均粒度は２５０〜５００μｍにすることが重要である。
【００１５】
この発明におけるＣａ還元拡散法は、特定平均粒度の希土類酸化物粉、Ｂ源の金属粉、または合金粉に鉄粉を所要の磁石組成になるごとく配合混合後、金属ＣａまたはＣａＨ2を前記希土類酸化物粉の還元に要する化学量論的必要量の１．１〜４．０倍（重量比）混合し、不活性ガス雰囲気中で９００℃〜１２００℃に加熱し、得られた反応生成物を水中に投入し、反応副生成物を除去することにより、粗粉砕が不要の２５０μｍ〜５００μｍの平均粒度を有する粉末が得られる。
【００１６】
この発明において、ＣａまたはＣａＨ2の配合量が使用する希土類酸化物粉を還元するのに必要な化学量論的必要量の１．１倍未満では、希土類酸化物粉が十分に還元されず、また合金粉末中の含有酸素量が多くなることから、所要の磁気特性を得ることができず、また、４．０倍を超えるとコスト上昇を招来するのみならず、還元反応後、水中に投入の際にＣａＯ・ＣＨ2Ｏとの過激な発熱反応を生じ、得られる合金粉末の酸素量が増加するので好ましくない。
また、還元温度を９００℃〜１２００℃に限定した理由は、９００℃未満では希土類酸化物粉のＣａによる還元が不十分で、所要の組成を有する合金粉末が得られず、また含有酸素量も増大するので好ましくない。また、還元温度が１２００℃を超えると処理設備の耐熱性の点で著しい高コスト化となり工業的にに好ましくなく、また、著しい粒成長のため反応生成物中のＣａの残存量が多くなり、好ましくない。好ましい還元温度は９８０℃〜１０２０℃である。
【００１７】
この発明において、水素化処理法は、所要粒度の粗粉砕粉が外観上その大きさを変化させることなく、極微細結晶組織の集合体が得られることを特徴とする。すなわち、正方晶Ｎｄ2Ｆｅ14Ｂ型化合物に対し、高温、実際上は６００℃〜９００℃の温度範囲でＨ2ガスと反応させると、ＲＨ2〜3、αＦｅ、Ｆｅ2Ｂなどに相分離し、さらに同温度域でＨ2ガスを脱Ｈ2処理により除去すると、再度正方晶Ｎｄ2Ｆｅ14Ｂ型化合物の再結晶組織が得られる。
しかしながら、現実には、水素処理条件によって分解生成物の結晶粒径、反応の度合いが異なり、水素化状態の金属組織は、水素化温度７５０℃未満と７５０℃以上で明らかに異なる。この金属組織上の違いが、脱水素処理を行った後の磁粉の磁気的性質に大きく影響する。
水素処理におけるＨ2ガス中での加熱処理温度は、６００℃未満ではＲＨ2〜3、αＦｅ、Ｆｅ2Ｂなどへの分解反応が起こらない。また、６００℃〜７５０℃の温度範囲では分解反応がほぼ完全に進行してしまい、分解生成物中に適量のＲ2Ｔ14Ｂ相が残存せず、脱水素処理後に磁気的、また結晶方位的に充分な異方性が得られない。また９００℃を超えるとＲＨ2〜3が不安定となり、かつ生成物が粒成長して正方晶Ｎｄ2Ｆｅ14Ｂ型化合物極微細結晶組織を得ることが困難になる。
【００１８】
水素化の温度範囲が７５０℃〜９００℃の領域であれば、脱水素時の再結晶反応の核となるＲ2Ｔ14Ｂ相が分散して適量残存するため、脱水素後のＲ2Ｔ14Ｂ相の結晶方位が残存Ｒ2Ｔ14Ｂ相によって決定され、結果的に再結晶組織の結晶方位が原料粉末の結晶方位と一致し、少なくとも原料粉末の結晶粒径の範囲内では大きな異方性を示すことになる。そのため、水素化処理の温度範囲を７５０℃〜９００℃とする。
また、加熱処理保持時間については、上記の分解反応を十分に行わせるためには１５分以上必要であり、また、８時間を越えると残存Ｒ2Ｔ14Ｂ相が減少するため、脱水素後の異方性が低下するので好ましくない。よって、１５分〜８時間の加熱保持とする。
【００１９】
この発明において、Ｈ2ガス中での熱処理に際し、Ｈ2ガス圧力が１０ｋＰａ未満では、前述の分解反応が十分に進行せず、また１０００ｋＰａを越えると処理設備が大きくなりすぎ、工業的にコスト面、また安全面で好ましくないため、圧力範囲を１０〜１０００ｋＰａとした。さらに好ましい圧力範囲は２０〜１５０ｋＰａである。
また、この発明における真空中または不活性ガス中での昇温は、昇温速度、保持時間などを特に規定するものではなく、目的は７５０℃以下で水素ガスと原料を反応させないことである。従って、７５０℃以下での処理条件は、雰囲気以外は特に規定しない。なお、ここでの不活性ガスとはＡｒガスまたＨｅガスであって、通常不活性ガスとして扱われることの多いＮ2ガスは、本系原料と高音域で反応してしまうため、不活性ガスとしては好ましくない。
【００２０】
この発明において、脱水素処理時のＨ2分圧は、１０ｋＰａを超えると下記の温度範囲、すなわち９００℃以下ではＲＨ2〜3相の分解条件に至らないため、１０ｋＰａ以下とする。また好ましくは１Ｐａ〜１ｋＰａの範囲である。
脱水素処理時の温度が７００℃未満では、ＲＨ2〜3相からのＨ2の離脱が起こらないか、正方晶Ｎｄ2Ｆｅ14Ｂ型化合物の再結晶が十分進行しない。また、９００℃を超えると正方晶Ｎｄ2Ｆｅ14Ｂ型化合物は生成するが、再結晶粒が粗大に成長し、高い保磁力が得られない。そのため、脱Ｈ2処理の温度範囲は７００℃〜９００℃とする。
また、脱水素処理保持時間は、処理設備の排気能力にもよるが、上記の再結晶反応を充分に行わせることも重要であり、少なくとも５分以上保持する必要があるが、２次的な再結晶反応によって、結晶が粗大化すれば保磁力の低下を招くので、できる限り短時間のほうが好ましい。そのため、５分〜８時間の加熱保持で充分である。
脱水素処理は、原料の酸化防止の観点から、また処理設備の熱効率の観点で、水素化処理に引き続いて行うのがよいが、水素化処理後、一旦原料を冷却して、再び改めて脱水素のための熱処理を行うこともできる。
【００２１】
この発明において、脱水素処理後の正方晶Nd2Fe14B型化合物の再結晶粒を含む単一粒子の粒子径は実質的に200μm以下の粒子径を得ることは困難であり、また、たとえ得られたとしても磁気特性上の利点がない。一方、粒子径が400μmを超えると、粉末の保磁力が低下するため好ましくない。そのため、粒子径を200μm〜400μmとした。
また、単一粒子の凝集粒子の粒子径を250μm〜500μmに限定したのは、250μm未満では粉末の酸化による磁気劣化の恐れがあり、さらに、500μmを超えると小型磁気部品の精密成形にボンド磁石の原料としては粗大となりすぎるためである。
【００２２】
【作用】
この発明は、特定の組成となるよう配合、混合するＣａ還元拡散法における出発原料の中、主体となるＦｅ粉末の平均粒度を従来のＦｅ粉末の平均粒度より著しく大きくして、Ｃａ還元拡散粉を得て、これにさらに水素化処理を併用することにより、Ｒ2Ｆｅ14Ｂを主相とする粒子径が２００μｍ〜４００μｍの単一粒子が全体の８０％以上を占め、残部は前記粒子が凝集した粒子からなり、磁気特性の改善向上効果が高く、また、粒子径が大きくなるために粉砕工程が不要でかつ酸化し難く、さらに、ボンド磁石製造時の成形性が改善される利点がある。
【００２３】
【実施例】
実施例１
平均粒度２．０μｍの純度９９％のＮｄ2Ｏ3  ５６０．０ｇ、
平均粒度１５．２μｍのＢ１９．４％のフェロボロン粉末９３．２ｇ、
平均粒度２４０μｍの純度９９％の鉄粉９６２．０ｇ、
粒度が１０メッシュ以下の純度９９％の金属Ｃａ粉２９０ｇ
無水ＣａＣｌ2  ５５．３ｇ、
上記粉体をＡｒガス雰囲気中で混合後、Ａｒガス流気雰囲気中で３℃／ｍｉｎで昇温し、１１１５℃に１．０時間の条件で還元拡散反応を促進させた後、炉冷した。得られた還元反応生成物を水中に投入し、反応副生成物のＣａＯをＣａ（ＯＨ）2となし、リーチングした後、得られたスラリー状合金粉末をメタノールで洗浄後、４０℃、１×１０-2Ｔｏｒｒで８時間の真空乾燥して粉末を得た。
得られた合金粉末は、粒子径が２００μｍ〜４００μｍの単一粒子が全体の８２％を占めており、その平均粒径は２７２μｍであり、単一粒子は特定方向に結晶方位が揃っており、組成はＮｄ１４．１ａｔ％、Ｂ６．６ａｔ％、Ｆｅ７９．２ａｔ％であった。また、不可避的不純物の含有量は、Ｃａ１５００ｐｐｍ、Ｏ2１２００ｐｐｍであった。
【００２４】
この合金粉末を真空中で８００℃まで加熱し、絶対圧で２気圧のＨ2ガスを導入して、４時間保持して水素処理した後、１気圧に減圧し、１気圧のＡｒ流気を２０分行い、その後８２０℃に保持したままで減圧し、１００Ｔｏｒｒの圧力で２時間保持する脱Ｈ2処理を行った。
得られた平均粒度２８３μｍの粉末に２ａｔ％のクレゾール、ボラソク型樹脂を混合し、１５ｋＯｅの磁界中で６Ｔｏｎ／ｃｍ2の圧力を印加して成形、１６０℃で１時間硬化させて、８ｍｍ角の立方体状異方性ボンド磁石を得た。ＢＨトレーサーにて磁気特性を測定して、その結果及び密度を第１表に示す。
【００２５】
実施例２
平均粒度２．０μｍの純度９９％のＮｄ2Ｏ3  ５９５．０ｇ、
平均粒度１５．２μｍのＢ１９．４％のフェロボロン粉末８９．５ｇ、
平均粒度２４０μｍの純度９９％の鉄粉１０３５ｇ、
平均粒度４３μｍの純度９９．９％のＣｏ粉末１３４ｇ、
粒度が１０メッシュ以下の純度９９％の金属Ｃａ粉３６８ｇ
無水ＣａＣｌ2  ６７．６ｇ、
上記粉体を実施例１と同一条件似て還元拡散反応を行った後、実施例１と同様にリーチング処理を行った。
得られた合金粉末は、粒子径が２００μｍ〜４００μｍの特定の結晶方位を有した単一粒子が全体の８６％を占めており、その平均粒径は２４８μｍであり、組成はＮｄ１２．８ａｔ％、Ｂ６．０ａｔ％、Ｆｅ７２．９ａｔ％、Ｃｏ８．２ａｔ％であった。また、不可避的不純物の含有量は、Ｃａ１０００ｐｐｍ、Ｏ2１４００ｐｐｍであった。
この合金粉末を実施例１と同一条件の水素処理、脱Ｈ2処理を行い、得られた平均粒度２５５μｍの粉末を実施例１と同一条件でボンド磁石化し、ＢＨトレーサーにて磁気特性を測定して、その結果及び密度を第１表に示す。
【００２６】
実施例３
平均粒度２．０μｍの純度９９％のＮｄ2Ｏ3  ６１８．０ｇ、
平均粒度１５．２μｍのＢ１９．４％のフェロボロン粉末９３．０ｇ、
平均粒度２４０μｍの純度９９％の鉄粉１０２０ｇ、
平均粒度４３μｍの純度９９．９％のＣｏ粉末１８９ｇ、
平均粒度８．６μｍの純度９９％のＧａ2Ｏ3  ２０．３ｇ、
粒度が１０メッシュ以下の純度９９％の金属Ｃａ粉３９４．５ｇ
無水ＣａＣｌ2  ７３．２ｇ、
上記粉体を実施例１と同一条件似て還元拡散反応を行った後、実施例１と同様にリーチング処理を行った。
得られた合金粉末は、粒子径が２００μｍ〜４００μｍの特定の結晶方位を有した単一粒子が全体の９２％を占めており、その平均粒径は２１７μｍであり、組成はＮｄ１２．８ａｔ％、Ｂ６．１ａｔ％、Ｆｅ６９．３ａｔ％、Ｃｏ１１．２ａｔ％、Ｇａ０．７ａｔ％であった。また、不可避的不純物の含有量は、Ｃａ８５０ｐｐｍ、Ｏ2１２５０ｐｐｍであった。
この合金粉末を実施例１と同一条件の水素処理、脱Ｈ2処理を行い、得られた平均粒度２２０μｍの粉末を実施例１と同一条件でボンド磁石化し、ＢＨトレーサーにて磁気特性を測定して、その結果及び密度を第１表に示す。
【００２７】
比較例１
実施例１の配合原料中で平均粒度４２μｍの鉄粉を使用する以外はＣａ還元拡散時の出発原料粉末の配合量、Ｃａ還元拡散条件、水素化処理条件及び異方性ボンド磁石の製造条件は実施例１と同一条件であった。得られた異方性ボンド磁石の磁気特性及び密度を第１表に表す。なお、得られた合金粉末は結晶粒径が１〜３０μｍの特定の結晶方位を有した単一粒子が多数凝集しており、その凝集した粒子の結晶方位は粒子内でさまざまな方向を持っていた。また、平均粒径は５４μｍであった。
【００２８】
比較例２
実施例２の配合原料中で平均粒度４２μｍの鉄粉を使用する以外はＣａ還元拡散時の出発原料粉末の配合量、Ｃａ還元拡散条件、水素化処理条件及び異方性ボンド磁石の製造条件は実施例２と同一条件であった。得られた異方性ボンド磁石の磁気特性及び密度を第１表に表す。なお、得られた合金粉末は結晶粒径が１〜３０μｍの特定の結晶方位を有した単一粒子が多数凝集しており、その凝集した粒子の結晶方位は粒子内でさまざまな方向を持っていた。また、平均粒径は４８μｍであった。
【００２９】
比較例３
実施例３の配合原料中で平均粒度４２μｍの鉄粉を使用する以外はＣａ還元拡散時の出発原料粉末の配合量、Ｃａ還元拡散条件、水素化処理条件及び異方性ボンド磁石の製造条件は実施例２と同一条件であった。得られた異方性ボンド磁石の磁気特性及び密度を第１表に表す。なお、得られた合金粉末は結晶粒径が１〜３０μｍの特定の結晶方位を有した単一粒子が多数凝集しており、その凝集した粒子の結晶方位は粒子内でさまざまな方向を持っていた。また、平均粒径は４６μｍであった。
【００３０】
【表１】
0003715331.tif 000002
【００３１】
【発明の効果】
この発明は、Ｃａ還元拡散法における出発原料のＦｅ粉末の平均粒度を２００μｍ〜４００μｍと従来のＦｅ粉末のそれより大きくして、Ｃａ還元拡散粉を得て、これにさらに水素化処理を併用することにより、Ｒ2Ｆｅ14Ｂを主相とする粒子径が２００μｍ〜４００μｍの特定の結晶方位を有した単一粒子が全体の８０％以上を占め、残部は前記粒子が凝集した粒子からなり、実施例に明らかなように、高密度化され、一段と優れた磁気特性が得られている。また、凝集粒子が少なくなるために粉砕工程が不要で、粒子径が大きく酸化し難く、さらに、ボンド磁石製造時の成形性が改善される効果がある。
【図面の簡単な説明】
【図１】この発明による異方性ボンド磁石用原料粉末粉末の特定の結晶方位を有した単一粒子を示す偏光顕微鏡（倍率１９０倍）による磁区観察写真である。
【図２】この発明による異方性ボンド磁石用原料粉末粉末の特定の結晶方位を有した単一粒子が凝集した粒子を示す偏光顕微鏡（倍率１９０倍）による磁区観察写真である。
【符号の説明】
１  単一粒子
２  結晶方位
３  凝集した粒子
【図１】
0003715331.tif 000003
【図２】
0003715331.tif 000004